(57)【要約】【課題】耐摩耗性等の機械的強度と、感度等の電気的特性の両者に良好な電子写真感光体を得る。【解決手段】電荷輸送層のバインダー樹脂にポリアリレート樹脂を用い、該電荷輸送層における電荷輸送材料の比率を５０ｗｔ％を超えるものとする。ポリアリレート樹脂は、電荷輸送材料との相溶性が高いため電荷輸送材料の比率を高めても電荷輸送層の強度低下がほとんどなく、一方、電荷輸送材料の比率を高められたことにより感度等の特性向上が得られた。強度、特性に優れた感度体が得られた。【選択図】　　　　なし【特許請求の範囲】
【請求項１】
導電性支持体上に感光層を有する電子写真感光体において、該感光層が該支持体側に電荷発生層、表面層側に電荷輸送層を順次積層して形成されている積層型電子写真感光体であり、該電荷輸送層が少なくとも層を形成する主たるバインダー樹脂および電荷輸送材料からなり、該バインダー樹脂が少なくとも下記（１）に示す構造を含むポリアリレート重合体または共重合体であり、該電荷輸送層を形成する電荷輸送材料と該バインダー樹脂の総重量のうち、電荷輸送材料が５０％を越えていることを特徴とした電子写真感光体。
【外１】
2004045517.tif 000011
【請求項２】
感光層を形成するバインダー樹脂が少なくとも下記（２）に示すポリアリレート共重合体であることを特徴とする請求項１における電子写真感光体。
【外２】
2004045517.tif 000012
【請求項３】
感光層を形成するバインダー樹脂が少なくとも下記（３）に示すポリアリレート共重合体であることを特徴とする請求項１における電子写真感光体。
【外３】
2004045517.tif 000013
【請求項４】
電荷輸送材料が下記構造式（４）で示されることを特徴とする請求項１における電子写真感光体。
【外４】
2004045517.tif 000014
（式中、Ａｒ１及びＡｒ２は置換されてもよい芳香環基を示し、Ａｒ３は置換されてもよい２価の芳香環基または２価の複素環基を示し、Ｒ３は置換されてもよいアルキル基または芳香環基を示しＲ４は水素原子、置換されてもよいアルキル基または芳香環基を示す。ｎ１は１または２であり、Ｒ３とＲ４は結合して環を形成してもよい。）
【請求項５】
電荷輸送材料が下記構造式（５）で示されることを特徴とする請求項１における電子写真感光体。
【外５】
2004045517.tif 000015
（式中Ａｒ４，Ａｒ５及びＡｒ６はそれぞれ置換されてもよい芳香環基または複素環基を示す）
【発明の詳細な説明】
【０００１】
【発明の属する技術分野】
本発明は電子写真感光体に関し、詳しくは感光層形成の特定バインダー樹脂と電荷輸送材料の比率を特定した電子写真感光体に関する。
【０００２】
【従来の技術】
電子写真方法は米国特許第２２９８６９１号明細書に示されるように、画像露光の間に受けた照射量に応じて電気抵抗が変化し、かつ暗所では絶縁性の物質をコーティングした支持体よりなる光導電性材料を用いる。この光導電性材料を用いた電子写真感光体に要求される基本的な特性としては、（１）暗所で適当な電位に帯電できること、（２）暗所において電位の逸散が少ないこと、および（３）光照射によって速やかに電荷を逸散させることなどが挙げられる。電子写真感光体としては、セレン、硫化カドミウム、酸化亜鉛に代表される無機系材料があるが、近年では無公害性、高生産性、材料設計の容易性および将来性などの点から有機系材料の開発がさかんに行われている。これらの電子写真感光体には、当然ながら適用される電子写真プロセスに応じた電気的、機械的さらには光学的特性など様々な特性が要求される。特に繰り返し使用される感光体にあたっては、帯電、露光、現像、転写、クリーニングといった電気的、機械的な力が直接的または間接的に繰り返し加えられるため、それらに対する耐久性が要求される。
【０００３】
特に、上述したように積層型感光体における電荷輸送層においては、表面層を兼ねることが多く、電気的、機械的な特性が要求され、それらの特性を比較的満足させるために、電荷輸送材料とビスフェノールを骨格とするポリカーボネートを該層を形成するバインダー樹脂を混合して用いる系が多面にわたって用いられてきた。電荷輸送層の諸特性に影響する要因として用いる材料そのものの特性があるが、電荷輸送材料とバインダー樹脂の比率がある。すなわち、感度等の電気的特性を優先させる際には電荷輸送材料の比率を高め、耐摩耗性などの機械的強度を優先する際にはバインダー樹脂の比率を高めてきた。また、諸特性には電荷輸送材料とバインダー樹脂の相溶性も関係し、仮に電気的特性を優先させるために電荷輸送材比率を一定比率以上に高めていったとしても、塗膜の強度の低下が著しい場合や電荷輸送材料やバインダー樹脂を溶媒に溶解した溶液中や塗布乾燥した後の塗膜において、電荷輸送材料の析出が生じてしてしまうため、その比率に制限がある。すなわち、これまでに示されている感光体の電荷輸送層において、電荷輸送層中の電荷輸送材料の実用的な比率としては３０％から４５％であり、２５％未満のものは電気的特性が満足せず、５０％を越えるものは機械的強度の不足や電荷輸送材料の析出およびそれらから誘発されるクラックなどの問題が生じるために、感光体の表面層としては用いられていない。また、電荷輸送層のさらに表層に強度的に優れ比較的薄膜厚である保護層を設け耐摩耗性を向上させる方法や、特許２５４１２８３号に示されるように実質的に電荷輸送層を２層の積層型として各層の電荷輸送材と樹脂比率を変えることにより、すなわち電荷発生層に接触する層では電荷輸送材比率を高めとして感度等の特性を優位し、一方で表面となる層では樹脂比率を高めることにより耐摩耗性等の強度を得ているものもあるが、いずれの手段においても層構成が複雑となり、さらに保護層を設ける系では電荷輸送層と保護層に接触面においては、その密着性やバインダー樹脂種の相性などの問題があり、また実質的に電荷輸送層を２層積層した系では、特に同種のバインダー樹脂を積層する系では、生産性に優れる浸漬塗布で行う際には溶媒に対する溶解性が類似しているため、２層めの電荷輸送層を塗工する際において１層の電荷輸送層の溶出が生じてしまうため、溶媒の選定や塗工手段の改良など問題があり、大量生産するにこの点を考慮する必要があり、層構成や生産方法など系全体が複雑ものとなってしまう。このように感度等の電気的特性と耐摩耗性等の機械的強度特性の両者にすぐれた感光体を比較的簡単な層構成で達成することは容易ではなかった。
【０００４】
【発明が解決しようとする課題】
上述したように、電荷輸送層の特性は電荷輸送層における電荷輸送材料とバインダー樹脂の用いる比率により影響を受けるが、電子写真感光体の特性としては、感度等の電気的特性を落とさずに、耐摩耗性などの機械的強度を向上させると言う相反する特性が必要とされている。
【０００５】
本発明では、上述した諸特性を満足させるために、さらにできるだけ複雑にならない感光体の層構成において達成させるために、電荷輸送材比率の異なる層を複数積層する等の手段ではなく、単一の電荷輸送層において優れた電荷輸送機能と、優れた機械的強度をもつ感光体の達成を課題とした。
【０００６】
【課題を解決するための手段】
本発明者らは、上記課題の改善に鋭意検討した結果、本発明に至った。すなわち導電性支持体上に感光層を有する電子写真感光体において、該感光層が該支持体側に電荷発生層、表面層側に電荷輸送層を順次積層して形成されている積層型電子写真感光体であり、該電荷輸送層が少なくとも層を形成する主たるバインダー樹脂および電荷輸送材料からなり、該バインダー樹脂が少なくとも下記（１）に示す構造を含むポリアリレート重合体または共重合体であり、該電荷輸送層を形成する電荷輸送材料と該バインダー樹脂の総重量のうち、電荷輸送材料が５０％を越えていることを特徴とした電子写真感光体である。
【外６】
2004045517.tif 000002
【０００７】
ポリアリレート樹脂は、電子写真感光体で広く用いられているポリカーボネート樹脂と同様に、帯電、露光、現像、転写、クリーニングといった電気的、機械的な力が直接的または間接的に繰り返し加えられる電子写真プロセスにおける表面層の使用において優れており、適した材料のひとつと言える。
【０００８】
そこで、本発明では課題として示したできるだけ複雑にならない感光体の層構成において優れた電荷輸送機能と、優れた機械的強度をもつ感光体の達成するために、電荷輸送材とバインダー樹脂からなる電荷輸送層中の電荷輸送材料比率を高めることに着目した。また電荷輸送材料の比率を高めることにより表面層としての特性の低下、たとえばクリーニングブレードでの摩耗、クリーニングブレードや帯電部材との接触や加圧によって生じる表面層の変形や該層中からの電荷輸送材料の偏析や析出などの変性を生じさせない系であることをめざした。そこで、本発明では特定構造を持つポリアリレート樹脂を用いることにより、電荷輸送材料の比率が５０％を越えても上述した諸問題の発生を抑えることが可能であり、さらに電荷輸送材料比率の増加による電気的特性の向上が達成され、さらに良好な機械的強度の向上も達成できた。また特定の電荷輸送材料を用いるとその効果の発現はより大きく得られた。この効果のメカニズムの詳細は明確にはなっていないが、電荷輸送層を構成する層内において比較的芳香環を多く持つポリアリレートと芳香環をもつ電荷輸送材料との重なりがしやすいことにより両者の親和性が高まっていたり、さらにポリマー鎖の芳香環に置換基を持たせることにより立体構造的に適度な空間と適度な制限さらには適度なポリマー鎖間の重なりが得られていることなどが推測される。すなわち、電荷輸送層中における電荷輸送材料の比率が５０％を越えて用いる場合において、広く用いられているポリカーボネートでは、電荷輸送材料とバインダー樹脂を溶媒中に溶解させた溶液中や該溶液を塗布乾燥させて形成した電荷輸送層において電荷輸送材料の析出や該層の強度低下によるクラックなどを誘発する。そのためポリカーボネートなどの系では電荷輸送材料の比率を５０％以下とした使用が強いられており、さらに選択する材料によっては４０％以下でならない場合も生じるが、本発明の系では、電荷輸送材料の比率を高めることが可能であり、電気的特性、機械的特性の向上がはかれ、良好な感光体が得られる。
【０００９】
【発明の実施の形態】
式（１）で示されるポリアリレート樹脂は、一般的にビスフェノールＣ型と呼ばれる構造を持ち、そのビスフェノールＣ型モノマーとフタル酸から構成されるホモポリマーをはじめ、他構造を持つビスフェノールモノマーと共重合させたコポリマー、さらには他種のポリマーを混合したブレンド系においても用いることができる。本発明において使用できるポリマーは、その構造中に少なくとも式（１）に示したビスフェノールＣ型を持つことが効果の発現に必要でありホモポリマーのほかとして、コポリマーとして用いられるポリアリレートの構造の一例を次に示す。
【外７】
2004045517.tif 000003
【００１０】
【外８】
2004045517.tif 000004
【００１１】
これらにおいてコポリマーとする場合の式（１）で示される構造と他構造の比率は式（１）が１０％以上必要であり、それ以下では本発明の効果の発現が著しく小さくなる。また、共重合する構造としては（５−１）、（５−１２）が特に好ましい。さらに、これらのポリアリレート樹脂の合成方法に限定はなく、モノマーとして各種ビスフェノールとフタル酸からの重縮合の常法（例えば、界面重縮合法）により得られる。フタル酸は置換基の位置により生成されたポリアリレート樹脂の特性（例えば、強度や溶解性）に影響を与えるが、本発明では特に限定はされないが、好ましくはテレフタル酸／イソフタル酸を用い、その比率を７／３から３／７の間とした系である。
【００１２】
本発明に用いるポリアリレート樹脂の重量平均分子量は１０，０００〜２００，０００であることが好ましく、特には２０，０００〜１５０，０００であることが好ましい。分子量はゲルパーミエーションクロマトグラフィーを用い、標準試料としてポリスチレンを用いて測定した値で示した。電荷輸送材料の詳細は次に述べるが、本発明では電荷輸送層の総重量のうち電荷輸送材料の比率が５０％を越えていることであるが７５％までが特に好ましい。
【００１３】
本発明において用いられる構造式（４）及び（５）の化合物について詳しく説明する。
【００１４】
式（４）において、Ａｒ１およびＡｒ２はフェニル、ナフチル及びアンスリルなどの芳香環基を示す。
【００１５】
Ａｒ３はベンゼン、ナフタレン及びアントラセンなどの芳香環またはチオフェン及びフランなどの複素環より２個の水素原子をとった２価の芳香環基または２価の複素環基を示す。Ｒ３はメチル、エチル、プロピル、及びブチルなどのアルキル基またはフェニル基及びナフチル基などの芳香環基を示す。Ｒ４はメチル、エチル、プロピル、及びブチルなどアルキル基；フェニル及びナフチルなどの芳香環基または水素原子を示す。また、ｎ１は１または２を示す。
【００１６】
Ａｒ１，Ａｒ２，Ａｒ３，Ｒ３及びＲ４はいずれも置換基を有してもよく、有してもよい置換基としては、メチル、エチル、プロピル及びブチルなどのアルキル基；メトキシ、エトキシ及びプロポキシなどのアルコキシ基；フェノキシ、及びナフトキシなどのアリールオキシ基；フッ素、塩素及び臭素等のハロゲン原子；またはジメチルアミノ、ジエチルアミノ及びジフェニルアミノ等のジ置換アミノ基などが挙げられる。また、Ｒ１とＲ２は直接、または炭素原子、硫黄原子及び酸素原子などを介して結合することにより環を形成してもよい。
【００１７】
式（５）において、Ａｒ４，Ａｒ５及びＡｒ６はフェニル、ナフチル、アンスリル、ピレニル、フルオレニル、フェナンスリル、９−１０−ジヒドロフェナンスリル、キノリル、ジベンゾチェニル、ジベンゾフリル、ｎ−メチルカルバゾル、ｎ−エチルカルバゾル及びｎ−トリルカルバゾル等の複素環基を示す。
【００１８】
Ａｒ４，Ａｒ５及びＡｒ６はいずれも置換基を有してもよく、有してもよい置換基をしては、メチル、エチル、プロピル及びブチルなどのアルキル基；ベンジル、フェネチル及びナフチルメチル等のアラルキル基；メトキシ、エトキシ及びプロポキシ等のアルコキシ基；フェノキシ、及びナフトキシ等のアリールオキシ基；フッ素、塩素及び臭素等のハロゲン原子；フェニル及びビフェニル等の芳香環基；ジフェニルアミノ及びジトリルアミノ等のジアリールアミノ基；ジメチルアミノ及びジエチルアミノなどのジアルキルアミノ基；ジベンジルアミノ及びジフェネチルアミノ等のジアラルキルアミノ基；べンジルメチルアミノ及びベンジルエチルアミノ等のアルキルアラルキルアミノ基；ニトロ基及びヒドロキシ基などが挙げられる。
【００１９】
また、以下に電荷輸送材料の具体例を示すが、これらに限定されるものではない。
【外９】
2004045517.tif 000005
【００２０】
【外１０】
2004045517.tif 000006
【００２１】
【外１１】
2004045517.tif 000007
【００２２】
以下、本発明の電子写真感光体の構成について説明する。
【００２３】
本発明の電子写真感光体は、感光層が電荷輸送層と電荷発生層に分離した積層型であり、使用する導電性基体は、導電性を有するものであればよく、アルミニウム、ステンレスなどの金属、あるいは導電層を設けた金属、紙、プラスチックなどが挙げられ、形状はシート上、円筒状などが挙げられる。
【００２４】
レーザービームプリンターに代表される潜像形成にレーザー光を用いる系においては、基体におけるレーザー光での散乱による干渉縞防止、及び基体の傷を被覆することを目的とした導電層を設けてもよい。これはカーボンブラック、金属粒子、金属酸化物などをバインダー樹脂に分散させて形成することができる。導電層の膜厚は５〜４０μｍ、好ましくは１０〜３０μｍが適当である。
【００２５】
その上に接着機能を有する中間層を設ける。中間層の材料としてはポリアミド、ポリビニルアルコール、ポリエチレンオキシド、エチルセルロース、カゼイン、ポリウレタン、ポリエーテルウレタン、などが挙げられる。これらは適当な溶剤に溶解して塗布される。中間層の膜厚は０．０５〜５μｍ、好ましくは０．３〜１μｍが適当である。
【００２６】
中間層の上には電荷発生層が形成される。本発明における電荷発生材としては、通常知られているものが使用可能であり、たとえばセレン−テルル、ピリリウム、金属フタロシアニン、無金属フタロシアニン、アントアントロン、ジべンズピレンキノン、トリスアゾ、シアニン、ジスアゾ、モノアゾ、インジゴ、キナクドリンなどの各顔料が挙げられる。これらの顔料は０．３〜４倍の重量のバインダー樹脂および溶剤ともにホモジナイザー、超音波分散、ボールミル、振動ミル、サンドミルアトライター、ロールミル、液衝突型高速分散機等を使用して、良く分散した分散液とする。積層型感光体の場合、この液を塗布し、乾燥することによって電荷発生層が得られる。膜厚は５μｍ以下であることが好ましく、特には０．１〜２μｍであることが好ましい。
【００２７】
電荷輸送材は、通常用いられるものが使用できるが、前記した化学式（４）、（５）に示される化合物が好ましい。これらの化合物は前記したバインダー樹脂とともに溶剤に溶解し溶液とする。積層型感光体を得るために、この液を塗布し、乾燥することによって電荷輸送層が得られる。膜厚は５〜４０μｍであることが好ましく、特には１５〜３０μｍであることが好ましい。
【００２８】
これらの感光体の塗布方法としての限定はなく、浸漬塗布法、スプレー塗布法、バーコート法など通常知られている手段で使用できるが、生産性などを考慮すると浸漬塗布法が好ましい。
【００２９】
以下実施形態に従って、本発明をより詳細に説明する。実施形態中「部」は重量部を表す。
【００３０】
（第１の実施形態）
３０φ×３５７ｍｍのアルミシリンダー上に、以下の材料より構成される塗料を浸漬塗布法にて塗布し、１４０℃で３０分熱硬化することにより、膜厚が１５μｍの導電層を形成した。
【００３１】
導電性顔料：ＳｎＯ２コート処理硫酸バリウム　　　１０部
抵抗調整用顔料：酸化チタン　　　　　　　　　　　　２部
バインダー樹脂：フェノール樹脂　　　　　　　　　　６部
レベリング材：シリコーンオイル　　　　　　０．００１部
溶剤：メタノール／メトキシプロパノール＝２／８　２０部
次に、この導電層上に、Ｎ−メトキシメチル化ナイロン３部及び共重合ナイロン３部をメタノール６５部及びｎ−ブタノール３０部の混合溶剤に溶解した溶液を浸漬塗布法で塗布し、乾燥することによって、膜厚が０．５μｍの中間層を形成した。
【００３２】
次にＣｕＫα特性Ｘ繰回折におけるブラック角２θ±０．２°の９．０°、１４．２°、２３．９°、２７．１°に強いピークを有するオキシチタニウムフタロシアニン４部、ポリビニルブチラール（商品名：エスレックＢＭ２、積水化学製）２部及びシクロヘキサノン６０部を１ｍｍφガラスビーズを用いたサンドミル装置で４時間分散した後、酢酸エチル１００部を加えて電荷発生層用分散液を調整した。この分散液を中間層上に浸漬塗布法で塗布し、乾燥することによって、膜厚が０．１μｍの電荷発生層を形成した。
【００３３】
次に、例示化合物（４−８）のアミン化合物　２部
例示化合物（５−５）のアミン化合物　１０部
バインダー樹脂として式（１）で示すポリアリレート樹脂（Ｍｗ＝１００，０００）１０部を溶媒としてモノクロロベンゼン５５部、ジクロロメタン３５部に溶解し電荷輸送層用の塗布液を得た。該塗布液を浸漬塗布法で塗布し、１２０℃、１時間乾燥し、膜厚２７μｍの電荷輸送層を形成した（電荷輸送材比率５４．５％）。
【００３４】
次に評価について説明する。装置はキヤノン（株）製複写機ＧＰ２１５（直流に交流を重畳した電圧を印可した接触帯電部材により帯電する系）を用いた。２３℃、５５％ＲＨの環境下において、暗部電位を−７００Ｖに設定し、明部電位を測定し感度とした。
【００３５】
また、Ａ４サイズの普通紙を１００００枚の繰り返し複写を行った。また、感光体膜厚を繰り返し複写の前後に測定し、摩耗量を求めた。
【００３６】
その後、感光体をクリーニングブレードと接触帯電部材に当接したまま１ケ月間、３２℃、８５％ＲＨの環境に放置した後、各当接部での電荷輸送材料の析出などの表面層の変化を観察した。
【００３７】
（第２の実施形態）
電荷輸送層用の塗布液の調製において、電荷輸送材料として式（５−５）を１３部に増した以外は第１の実施形態と同様に行い感光体を作製した（電荷輸送材比率６０．０％）。
【００３８】
（第３の実施形態）
電荷輸送層用の塗布液の調製において、電荷輸送材料として式（５−５）を１５部とし、式（４−８）を５部に増した以外は第１の実施形態と同様に行い感光体を作製した（電荷輸送材比率６６．７％）。
【００３９】
（第４の実施形態）
電荷輸送層用の塗布液の調製において、電荷輸送材料として式（５−５）を１８部とし、式（４−８）を６部に増した以外は第１の実施形態と同様に行い感光体を作製した（電荷輸送材比率７０．６％）。
【００４０】
（第５の実施形態）
電荷輸送層用の塗布液の調製において、バインダー樹脂を式（１）／（５−１）の共重合体（比率＝５／５、Ｍｗ＝８０，０００）とした以外は、第２の実施形態と同様に感光体を行い作製した。
【００４１】
（第６の実施形態）
電荷輸送層用の塗布液の調製において、バインダー樹脂を式（１）／（５−３）の共重合体（比率＝５／５、Ｍｗ＝８０，０００）とした以外は、実施形態２と同様に行い感光体を作製した。
【００４２】
（第７の実施形態）
電荷輸送層用の塗布液の調製において、バインダー樹脂を式（１）／（５−１２）の共重合体（比率＝５／５、Ｍｗ＝８０，０００）とした以外は、第２の実施形態と同様に行い感光体を作製した。
【００４３】
（第８の実施形態）
電荷輸送層用の塗布液の調製において、電荷輸送材料として式（４−２）を１５部のみとした以外は第１の実施形態と同様に行い感光体を作製した。
【００４４】
（第９の実施形態）
電荷輸送層用の塗布液の調製において、電荷輸送材料として（５−１）を１５部のみとした以外は第１の実施形態と同様に行い感光体を作製した。
【００４５】
（比較例１）
電荷輸送層用の塗布液の調製において、バインダー樹脂としてＺ型ポリカーボネート樹脂（三菱瓦斯化学製ユーピロンＺ４００）とした以外は第２の実施形態と同様に感光体を作製した（樹脂Ｍｗ＝約１００，０００：電荷輸送比率６０．０％）。
【００４６】
（比較例２）
電荷輸送層用の塗布液の調製において、バインダー樹脂としてＡ型ポリアリレート樹脂（ユニチカ製Ｕ１００）とした以外は第２の実施形態と同様に感光体を作製した（樹脂Ｍｗ＝約７０，０００：電荷輸送材比率６０．０％）。
【００４７】
（比較例３）
電荷輸送層用の塗布液の調製において、バインダー樹脂をポリエステル樹脂（バイロン、東洋紡（株））に変えた以外は第２の実施形態と同様に作製した（樹脂Ｍｗ＝約７０，０００：電荷輸送材比率６０．０％）。
【００４８】
（比較例４）
電荷輸送層用の塗布液の調製において、バインダー樹脂としてＺ型ポリカーボネート樹脂（三菱瓦斯化学製ユーピロンＺ４００）７部とした以外は第１の実施形態と同様に行い感光体を作製した（電荷輸送材比率４５．０％）。
【００４９】
（比較例５）
電荷輸送層用の塗布液の調製において、バインダー樹脂としてＺ型ポリカーボネート樹脂（三菱瓦斯化学製ユーピロンＺ４００）とした以外は第２の実施形態と同様に電荷輸送層を塗工し膜厚７μｍ（第一電荷輸送層）とした（電荷輸送材比率６０．０％）。
【００５０】
次いで第二電荷輸送層用としての塗布液の調製において、バインダー樹脂としてＺ型ポリカーボネート樹脂（三菱瓦斯化学製ユーピロンＺ４００）１０部とし、式４−８を１部、式５−５を４部としクロロベンゼン１００部、ジクロロメタン５０部に溶解した。この塗布液を第一電荷輸送層上にスプレー塗布して２０μｍの第二電荷輸送層を形成し感光体を作製した（電荷輸送材比率３３．３％）。
【００５１】
【表１】
2004045517.tif 000008
【００５２】
（第１０の実施形態）
第１の実施形態で示した手法によりアルミシリンダー上に導電層、中間層を塗工した。
【００５３】
次いで下記構造式（６）で示されるアゾ顔料を４部、ポリビニルブチラール（商品名：エスレックＢＭ２、積水化学製）２部及びシクロヘキサノン６０部を１ｍｍφガラスビーズを用いたサンドミル装置で４時間分散した後、ＴＨＦ１００部を加えて電荷発生層用分散液を調整した。この分散液を中間層上に浸漬塗布法で塗布し、乾燥することによって、膜厚が０．１μｍの電荷発生層を形成した。
【外１２】
2004045517.tif 000009
【００５４】
電荷輸送層用の塗布液は、第１の実施形態に示した物を用い、電荷発生層上に浸漬漬塗布し、１８μｍの電荷輸送層を得た（電荷輸送材比率５４．５％）。
【００５５】
次に評価について説明する。装置はキヤノン（株）製複写機ＮＰ６０３５（直流電圧を印可した接触帯電部材により帯電する系）を用いた。２３℃、５５％ＲＨの環境下において、暗部電位を−７００Ｖに設定し、明部電位を測定し感度とした。また、Ａ４サイズの普通紙を１００００枚の繰り返し複写を行った。感光体膜厚を繰り返し複写の前後に測定し、摩耗量を求めた。
【００５６】
（第１１の実施形態）
第１０の実施形態と同様に電荷発生層を塗工した。その上に第２の実施形態に示した電荷輸送層用の塗布液を塗工して１８μｍの電荷輸送層を形成した（電荷輸送材比率６０．０％）。
【００５７】
（第１２の実施形態）
第１０の実施形態と同様に電荷発生層を塗工した。その上に第３の実施形態に示した電荷輸送層用の塗布液を塗工して１８μｍの電荷輸送層を形成した（電荷輸送材比率６６．７％）。
【００５８】
（第１３の実施形態）
第１０の実施形態と同様に電荷発生層を塗工した。その上に第４の実施形態に示した電荷輸送層用の塗布液を塗工して１８μｍの電荷輸送層を形成した（電荷輸送材比率７０．６％）。
【００５９】
（比較例６）
第１０の実施形態と同様に電荷発生層を塗工した。その上に比較例１に示した電荷輸送層用の塗布液を塗工して１８μｍの電荷輸送層を形成した。
【００６０】
（比較例７）
第１０の実施形態と同様に電荷発生層を塗工した。その上に比較例２に示した電荷輸送層用の塗布液を塗工して１８μｍの電荷輸送層を形成した。
【００６１】
（比較例８）
第１０の実施形態と同様に電荷発生層を塗工した。その上に比較例４に示した電荷輸送層用の塗布液を塗工して１８μｍの電荷輸送層を形成した。
【００６２】
【表２】
2004045517.tif 000010
【００６３】
表１および表２に示したように、本発明で示す電荷輸送層を形成する主たるバインダー樹脂として少なくとも式（１）で示される構造を含むポリアリレートを用いることにより、電荷輸送材料の仕率を高めて用いることが可能となり、すなわち感度で示される電気的特性を良好とすることができ、かつ繰り返し使用時の摩耗量を低く抑えることができた。すなわち感度向上などを狙って、従来において広く用いられているポリカーボネート樹脂などを用いて電荷輸送材料の仕率を高めた系では、耐摩耗性の低下が生じたり、クリーニングブレードなどを当接させた部位において電荷輸送材の析出などの問題が生じるため達成できなかった。また、ポリカーボネートにおいてはブレード部での電荷輸送材の析出を抑えるためには電荷輸送材料の比率を５０％以下にする必要があり、それにともない明部電位で示される感度の低下が生じてしまった。また、比較例５に示すように電荷輸送層を２層構成とし電荷輸送層の比率の差を設けたものでは、ある程度の特性は得られたが、その特性は十分ではなく、その理由としては積層した界面の形成状態に影響されていると推測される。また、今回の比較例では第二電荷輸送層をスプレー塗布により形成したが、浸漬塗布法では第二電荷輸送層を塗布する際に第二電荷輸送層用の塗料に浸漬した際に第一電荷輸送層が溶解してしまい不均一な塗膜しかけいせいできなかった。このように電荷輸送材料比率を変えた電荷輸送層を積層する系や比較的薄膜である保護層を表面に設ける手段での対応は容易ではなく、本発明の例では上述した問題がないため、簡単な層構成によって良好な電気特性、摩耗性、安定性の備わった感光体が得られた。
【００６４】
【発明の効果】
本発明によれば、感度などの電気的特性と耐摩耗性などの機械的特性の両者の特性を向上させた電子写真感光体の提供ができた。
【００６５】
本発明で示す電荷輸送層を形成する主たるバインダー樹脂として少なくとも式（１）で示される構造を含むポリアリレート樹脂を用いることにより、電荷輸送材料の比率を高めて用いることが可能となり、すなわち感度で示される電気的特性を良好とすることができ、かつ繰り返し使用時の摩耗量を低く抑えることができ良好な画像を繰り返し提供することが可能となった。